(57)【要約】【課題】  適度な分子量分布を有し充分な機械的物性を有する脂肪族ポリエステルを提供する。【解決手段】  脂肪族ポリエステルの構成単位として、２個のヒドロキシル基と１個のカルボキシル基を有する３官能化合物単位、１個のヒドロキシル基と２個のカルボキシル基を有する３官能化合物単位及び２個のヒドロキシル基と２個のカルボキシル基を有する４官能化合物単位から選ばれる少なくとも１種の３及び／又は４官能化合物（Ａ）単位と、３個以上のヒドロキシル基を有する３官能以上の化合物及び／又は３個以上のカルボキシル基を有する３官能以上の化合物（Ｂ）単位とを含有し、（Ｂ）と（Ａ）とのモル比（Ｂ）／（Ａ）の値が０．０１以上１００００以下であることを特徴とする脂肪族ポリエステル。【選択図】  なし【特許請求の範囲】
【請求項１】
脂肪族ポリエステルの構成単位として、２個のヒドロキシル基と１個のカルボキシル基を有する３官能化合物単位、１個のヒドロキシル基と２個のカルボキシル基を有する３官能化合物単位及び２個のヒドロキシル基と２個のカルボキシル基を有する４官能化合物単位から選ばれる少なくとも１種の３官能及び／又は４官能化合物（Ａ）単位と、３個以上のヒドロキシル基を有する３官能以上の化合物及び／又は３個以上のカルボキシル基を有する３官能以上の化合物（Ｂ）単位とを含有し、（Ｂ）と（Ａ）とのモル比（Ｂ）／（Ａ）の値が０．０１以上１００００以下であることを特徴とする脂肪族ポリエステル。
【請求項２】
脂肪族ポリエステルが、脂肪族ジカルボン酸単位と脂肪族ジオール単位とを主たる構成単位とするものである、請求項１に記載の脂肪族ポリエステル。
【請求項３】
ゲルパーミエーションクロマトグラフィーで測定したメインピークの数平均分子量が１万以上であり且つ、メインピークの重量平均分子量と数平均分子量の比（Ｍｗ／Ｍｎ）の値が１．０以上３．０以下である、請求項１または２に記載の脂肪族ポリエステル。
【請求項４】
２個のヒドロキシル基と１個のカルボキシル基を有する３官能化合物単位、１個のヒドロキシル基と２個のカルボキシル基を有する３官能化合物単位及び２個のヒドロキシル基と２個のカルボキシル基を有する４官能化合物単位から選ばれる少なくとも１種の３官能及び／又は４官能化合物（Ａ）単位を、脂肪族ポリエステルを構成する全モノマー単位中、０．０１モル％以上０．５モル％以下の割合で含有する、請求項１〜３のいずれかに記載の脂肪族ポリエステル。
【請求項５】
３個以上のヒドロキシル基を有する３官能以上の化合物及び／又は３個以上のカルボキシル基を有する３官能以上の化合物（Ｂ）単位を、脂肪族ポリエステルを構成する全モノマー単位中、０．００１モル％以上０．５モル％以下含有する、請求項１〜４のいずれかに記載の脂肪族ポリエステル。
【請求項６】
３個以上のヒドロキシル基を有する３官能以上の化合物及び／又は３個以上のカルボキシル基を有する３官能以上の化合物（Ｂ）が、クエン酸または１，１，１−トリメチロールプロパンである、請求項１〜５のいずれかに記載の脂肪族ポリエステル。
【請求項７】
引っ張り試験における伸び率が４００％以上であり、融点が８０℃以上である請求項１〜６のいずれかに記載の脂肪族ポリエステル。
【請求項８】
脂肪族ジカルボン酸と、脂肪族ジオールと、２個のヒドロキシル基と１個のカルボキシル基を有する３官能化合物、１個のヒドロキシル基と２個のカルボキシル基を有する３官能化合物及び２個のヒドロキシル基と２個のカルボキシル基を有する４官能化合物から選ばれる少なくとも１種の３官能及び／又は４官能化合物（Ａ）と、３個以上のヒドロキシル基を有する３官能以上の化合物及び／又は３個以上のカルボキシル基を有する３官能以上の化合物（Ｂ）とを重縮合させて脂肪族ポリエステルを製造するにあたり、（Ｂ）と（Ａ）とのモル比（Ｂ）／（Ａ）の値が０．０１以上１００００以下であることを特徴とする脂肪族ポリエステルの製造方法。
【請求項９】
請求項１〜７のいずれかに記載の脂肪族ポリエステルを用いてなるフィルム。
【発明の詳細な説明】
【技術分野】
【０００１】
本発明は脂肪族ポリエステルに存する。詳しくは、実用上充分な機械的物性を有する脂肪族ポリエステルに存する。
【背景技術】
【０００２】
従来より、生分解性高分子としてはポリ乳酸、ポリブチレンサクシネート、ポリエチレンサクシネート、ポリカプロラクトン及びポリヒドロキブチレート等の種々の樹脂が提案されている。
しかしながら、これら生分解性高分子はポリオレフィン、芳香族ポリエステル樹脂及びエンジニアリングプラスチックス等の樹脂と比較すると、物性面、特に機械的強度が実用に耐え得るほど十分なものでないという問題があった。そして、これの問題を解決するために、ヒドロキシル基を有する２塩基酸を０．０５〜５重量％含有する脂肪族ポリエステル共重合体が提案されている（特許文献１参照）。しかしながら、この手法のみでは機械物性（引っ張り伸び）が十分でないか、あるいは耐熱性が劣るという問題があり実用に耐える物性バランスを満たすものではなかった。
【０００３】
また、本出願人は、溶融粘度を向上させて成形性や機械的物性を改良するために３官能あるいは４官能以上の化合物単位を含有させた脂肪族ポリエステルを提案した（特許文献２及び特許文献３参照）。ここで提案されている脂肪族ポリエステルでは、分子量分布が広くやはりまだ機械的物性が十分ではなかった。そのため、実用に耐えうるに十分な機械的物性を有する重合体が要望されていた。
【特許文献１】特開平５−２７１３７７号公報
【特許文献２】特開平９−１１０９７１号公報
【特許文献３】特開平９−１１０９７２号公報
【発明の開示】
【発明が解決しようとする課題】
【０００４】
本発明の目的は、耐熱性に優れ、充分な機械的物性を有する脂肪族ポリエステル樹脂を提供することにある。
【課題を解決するための手段】
【０００５】
本発明者らは、分子量分布が大きすぎると機械物性が低下し、小さすぎると機械物性のうち例えば引っ張り伸びが低下することに知見し、機械的物性を向上させることのできる分子量分布の範囲とそのための手法につき鋭意検討を行った結果、特定の多官能化合物を特定量比で含有させることにより分子量分布を調節することができ、機械的物性の向上に著しい効果を奏することを見出した。
【０００６】
即ち本発明の第１の要旨は、脂肪族ポリエステルの構成単位として、２個のヒドロキシル基と１個のカルボキシル基を有する３官能化合物単位、１個のヒドロキシル基と２個のカルボキシル基を有する３官能化合物単位及び２個のヒドロキシル基と２個のカルボキシル基を有する４官能化合物単位から選ばれる少なくとも１種の３官能及び／又は４官能化合物（Ａ）単位と、３個以上のヒドロキシル基を有する３官能以上の化合物及び／又は３個以上のカルボキシル基を有する３官能以上の化合物（Ｂ）単位とを含有し、（Ｂ）と（Ａ）とのモル比（Ｂ）／（Ａ）の値が０．０１以上１００００以下であることを特徴とする脂肪族ポリエステルに存する。
【０００７】
また本発明の第２の要旨は、脂肪族ジカルボン酸と、脂肪族ジオールと、２個のヒドロ
キシル基と１個のカルボキシル基を有する３官能化合物、１個のヒドロキシル基と２個のカルボキシル基を有する３官能化合物及び２個のヒドロキシル基と２個のカルボキシル基を有する４官能化合物から選ばれる少なくとも１種の３官能及び／又は４官能化合物（Ａ）と、３個以上のヒドロキシル基を有する３官能以上の化合物及び／又は３個以上のカルボキシル基を有する３官能以上の化合物（Ｂ）とを重縮合させて脂肪族ポリエステルを製造するにあたり、（Ｂ）と（Ａ）とのモル比（Ｂ）／（Ａ）の値が０．０１以上１００００以下であることを特徴とする脂肪族ポリエステルの製造方法、に存する。
本発明の第３の要旨は、上記脂肪族ポリエステルを用いてなるフィルム、に存する。
【発明の効果】
【０００８】
本発明の脂肪族ポリエステルは適度な分子量分布を有し、充分な機械的物性を有するので、各種成形品として実用化が可能である。
【発明を実施するための最良の形態】
【０００９】
以下、本発明につき詳細に説明する。
＜脂肪族ポリエステル＞
本発明の脂肪族ポリエステルは、脂肪族ジオール単位と脂肪族ジカルボン酸単位とからなる脂肪族エステル単位、２官能脂肪族オキシカルボン酸単位のみからなる脂肪族エステル単位のうち少なくともいずれかを主体とするものであり、これらの合計のエステル単位が、通常、脂肪族ポリエステルを構成する全エステル結合単位中、通常４０モル％以上、好ましくは６０モル％以上、より好ましくは８０モル％以上含有するものである。  本発明においては、脂肪族ジオール単位と脂肪族ジカルボン酸単位とからなる脂肪族エステル単位を主体とするものであるのが好ましい。この場合、脂肪族ジオール単位と脂肪族ジカルボン酸単位とからなる脂肪族エステル単位の量は、脂肪族ポリエステルを構成する全エステル単位中、通常４０モル％以上、好ましくは６０モル％以上、より好ましくは８０モル％以上である。
【００１０】
具体的にはポリ乳酸系重合体、ポリブチレンサクシネート系重合体、ポリブチレンアジぺート系重合体、ポリエチレンアジぺート系重合体、ポリエチレンサクシネート系重合体、ポリカプロラクトン系重合体、ポリヒドロキシアルカノエート系重合体、ポリブチレンアジペートテレフタレート系重合体、ポリエチレンアジペートテレフタレート、ポリエチレンサクシネートテレフタレート系重合体、ポリブチレンサクシネートテレフタレート系重合体等及びこれらの共重合体が挙げられる。この中で好ましくはポリ乳酸系重合体、ポリブチレンサクシネート系重合体、ポリブチレンアジぺート系重合体、ポリエチレンアジぺート系重合体、ポリエチレンサクシネート系重合体、ポリカプロラクトン系重合体が挙げられ、さらに好ましくはポリ乳酸系重合体、ポリブチレンサクシネート系重合体、ポリエチレンサクシネート系重合体が挙げられる。この中でも耐熱性及び機械物性の点でポリブチレンサクシネートが最も好ましい。
【００１１】
本発明の脂肪族ポリエステルは、ウレタン結合、カーボネート結合、アミド結合、エーテル結合等のエステル結合以外の結合を有する化合物であってもよい。こられらの他の結合を有する場合、その含有量は、ポリエステルを構成する全結合単位に対し、通常５０モル％以下、好ましくは３０モル％以下、より好ましくは１０モル％以下である。この他の結合が多すぎると機械的物性や熱的性質が低下したり生分解性が不十分であったりして用途によっては好ましくない場合がある。
【００１２】
本発明の脂肪族ポリエステルは、脂肪族ポリエステルの構成単位として、２個のヒドロキシル基と１個のカルボキシル基を有する３官能化合物単位、１個のヒドロキシル基と２個のカルボキシル基を有する３官能化合物単位及び２個のヒドロキシル基と２個のカルボキシル基を有する４官能化合物単位から選ばれる少なくとも１種の３及び／又は４官能化
合物（Ａ）単位と、３個以上のヒドロキシル基を有する３官能以上の化合物単位及び／又は３個以上のカルボキシル基を有する３官能以上の化合物（Ｂ）単位とを含有し、（Ｂ）と（Ａ）とのモル比（Ｂ）／（Ａ）の値が０．０１以上１０，０００以下である。（Ｂ）／（Ａ）の値の下限は好ましくは０．０５であり、より好ましくは０．１、最も好ましくは０．５である。また、上限は好ましくは５，０００、より好ましくは１，０００、最も好ましくは５００である。
【００１３】
本発明においてゲルパーミエーションクロマトグラフィー（ＧＰＣ）の具体的測定方法は実施例に示すが、数平均及び重量平均分子量はポリスチレン換算の値である。また本発明のＧＰＣで測定したメインピークとは、最も面積の大きいピークのうちポリスチレン換算で４，０００未満の部分を除いたピークを示す。
本発明の脂肪族ポリエステルのＧＰＣで測定したポリスチレン換算の数平均分子量は通常１万以上、好ましくは２万以上、さらに好ましくは５万以上である。また上限は通常２０万以下、さらに好ましくは１０万以下である。数平均分子量が小さすぎると十分な機械的物性が得られず、大きすぎると製造及び成形が困難であり産業上実用的でない。
【００１４】
高分子の重量平均分子量と数平均分子量の比（Ｍｗ／Ｍｎ）は分子量分布の指標であるが、本発明の脂肪族ポリエステルのＧＰＣで測定したＭｗ／Ｍｎは、下限が通常１．０以上、好ましくは１．５以上、さらに好ましくは２．０以上であり、上限は通常３．０以下、好ましくは２．８以下、さらに好ましくは２．６以下、最も好ましくは２．５以下である。分子量分布が広すぎると機械物性が低下し、大きすぎると機械物性のうち例えば引っ張り伸びが低下する。
【００１５】
本発明の脂肪族ポリエステルの還元粘度ηsp／Ｃは、好ましくは１．０以上であるが、さらに好ましくは１．５以上、最も好ましくは２．０以上である。上限は、好ましくは４．０以下であるが、さらに好ましくは３．５以下、さらに好ましくは３．２以下である。
本発明の脂肪族ポリエステルの引っ張り試験における伸び率は、下限が通常４００％以上、好ましくは５００％以上、より好ましくは６００％以上であり、上限が通常１０００％以下である。ここで本発明においていう引っ張り試験とは、後述する実施例における方法とする。
【００１６】
本発明の脂肪族ポリエステルの融点は、下限が通常８０℃以上、好ましくは９０℃以上
、さらに好ましくは１００℃であり、上限が通常２００℃以下、好ましくは１８０℃以
下さらに好ましくは１６０℃以下である。
＜脂肪族ジオール単位＞
本発明の脂肪族ポリエステルを構成する脂肪族ジオール単位を成す脂肪族ジオール成分としては、例えば、エチレングリコール、１，３−プロパンジオール、１，４−ブタンジオール、１，５−ペンタンジオール、１，６−ヘキサンジオール、１，４−シクロヘキサンジオール及び１，４−シクロヘキサンジメタノール等の炭素数２以上１０以下ものが挙げられる。
【００１７】
これらの中で、得られる脂肪族ポリエステルの物性の面から、エチレングリコール、１，４−ブタンジオールが好ましく、特に１，４−ブタンジオールが好ましい。これらは単独でも、二種以上の混合物として使用することもできる。
＜脂肪族ジカルボン酸単位＞
本発明の脂肪族ポリエステルを構成する脂肪族ジカルボン酸単位を成す脂肪族ジカルボン成分とは、脂肪族ジカルボン酸及び／又はその誘導体であり、例えば、シュウ酸、コハク酸、グルタル酸、アジピン酸、セバシン酸、スベリン酸、デカン二酸、ウンデカン二酸、ドデカン二酸、トリデカン二酸、テトラデカン二酸、ペンタデカン二酸、ヘキサデカン二酸、ヘプタデカン二酸、オクタデカン二酸、エイコサン二酸等の炭素数１以上３０以下
のものが挙げられる。
【００１８】
これらの中で、得られる脂肪族ポリエステルの物性の面から、コハク酸、アジピン酸、セバシン酸及びドデカン二酸が好ましく、更にコハク酸、アジピン酸が好ましく、特にはコハク酸が好ましい。これらは単独でも２種以上混合して使用することもできる。
本発明の脂肪族ポリエステルには、脂肪族ジカルボン酸成分に加えて、芳香族ジカルボン酸を併用してもよい。芳香族ジカルボン酸としては、例えば、テレフタル酸、イソフタル酸及びそれらの誘導体が挙げられるが、物性および製造上の理由からテレフタル酸およびその誘導体が好ましい。芳香族ジカルボン酸成分のジカルボン酸成分全体に対する割合は通常６０モル％以下、好ましくは５０モル％以下、さらに好ましくは４０モル％以下である。芳香族ジカルボン酸の割合が多すぎると生分解性が低下し用途によっては好ましくない場合がある。
【００１９】
＜２官能脂肪族オキシカルボン酸単位＞
本発明の脂肪族ポリエステルを構成する２官能脂肪族オキシカルボン酸単位をなす脂肪族オキシカルボン酸成分としては、分子中に１個の水酸基と１個のカルボン酸基を有する化合物であれば、特に限定されるものではないが、具体例としては、乳酸、グリコール酸、３−ヒドロキシ酪酸、４−ヒドロキシ酪酸、２−ヒドロキシ−ｎ−酪酸、２−ヒドロキシ−３，３−ジメチル酪酸、２−ヒドロキシ−３−メチル酪酸、２−メチル乳酸、２−ヒドロキシカプロン酸、２−ヒドロキシイソカプロン酸等の炭素数１以上１０以下のもの、あるいはカプロラクトン等のラクトン類が挙げられる。これらは２種以上を併用してもよい。これらに光学異性体が存在する場合には、Ｄ体、Ｌ体、またはラセミ体のいずれでもよく、形状としては固体、液体、あるいは水溶液であってもよい。
【００２０】
これらの中で、特に好ましいのは、使用時の重合速度の増大が顕著で、かつ入手の容易な乳酸及び／又はグリコール酸であり、最も好ましくは乳酸である。これらの形態は、３０〜９５％の水溶液のものが容易に入手することができるので好ましい。
＜３官能及び／又は４官能化合物（Ａ）単位＞
本発明の脂肪族ポリエステルは、２個のヒドロキシル基と１個のカルボキシル基を有する３官能化合物単位、１個のヒドロキシル基と２個のカルボキシル基を有する３官能化合物単位及び２個のヒドロキシル基と２個のカルボキシル基を有する４官能化合物単位から選ばれる少なくとも１種の３官能及び／又は４官能化合物（Ａ）単位を必須構成単位とする。３及び／又は４官能化合物（Ａ）単位としては、脂肪族あるいは芳香族化合物のいずれであってもいよいが、反応性の点で脂肪族化合物であることが好ましい。
またヒドロキシル基はヒドロキシル基と反応してエステル結合を形成するような誘導体であってもよい。エステル結合を形成する誘導体としては、酸クロライド、エステル等が挙げられるが化合物の安定性、副生成物の点でエステルが好ましい。
【００２１】
２個のヒドロキシル基と１個のカルボキシル基を有する３官能化合物単位をなす成分としては、２，３−ジヒドロキプロピオン酸、２，５−ジヒドロキシ吉草酸、２，６−ジヒドロキシカプロン酸、２，１８−ジヒドロキシステアリン酸等の炭素数３以上２０以下のものが挙げられる。中でも、２，３−ジヒドロキプロピオン酸が好ましい。
１個のヒドロキシル基と２個のカルボキシル基を有する３官能化合物単位をなす成分としては、ヒドロキシマロン酸、リンゴ酸、α−ヒドロキシアジピン酸、β−ヒドロキシアジピン酸、α−ヒドロキシグルタル酸、β−ヒドロキシグルタル酸、２−ヒドロキシドデカン二酸、２−ヒドロキシエイコサン二酸等の炭素数３以上２０以下のものが挙げられる。中でも、リンゴ酸が好ましい。
【００２２】
２個のヒドロキシル基と２個のカルボキシル基ヲ有する４官能化合物単位をなす成分としては、酒石酸、ジヒドロキシマルン酸、α，β−ジヒドロキシアジピン酸、α，β−ジ
ヒドロキシアジピン酸、α，β−ジヒドロキシグルタル酸、α，β−ジヒドロキシグルタル酸、２，３−ジヒドロキシドデカン二酸、２，３−ジヒドロキシエイコサン二酸等の炭素数３以上２０以下のものが挙げられる。中でも、酒石酸が好ましい。
【００２３】
これら３官能化合物単位の脂肪族ポリエステル中における量は、脂肪族ポリエステルを構成する全モノマー単位中、下限が通常０．０００１モル％以上、好ましくは０．０１  
モル％以上であり、上限が通常０．５モル％以下、好ましくは０．３モル％以下、より好ましくは０．１モル％以下である。
この量が少なすぎると重合反応の速度が遅くなったり、途中で粘度上昇が停止する等の傾向があり、また多すぎるとゲルを生じたり、分子量分布が広くなり、機械物性が低下する傾向がある。
【００２４】
＜３個以上のヒドロキシル基を有する３官能以上の化合物及び／又は３個以上のカルボキシル基を有する３官能以上の化合物（Ｂ）単位＞
本発明の脂肪族ポリエステルは、３個以上のヒドロキシル基を有する３官能以上の化合物単位及び／又は３個以上のカルボキシル基を有する３官能以上の化合物（Ｂ）単位を必須構成単位として有する。３官能以上の化合物（Ｂ）単位としては、脂肪族あるいは芳香族化合物のいずれであってもいよいが、反応性の点で脂肪族化合物であることが好ましい。ヒドロキシル基の数の上限は通常、１０以下、好ましくは６以下であり、３個が最も好ましい。カルボキシル基の数の上限は通常１０以下、好ましくは６以下であり、３個が最も好ましい。またカルボキシル基又はヒドロキシル基はエステル結合を形成するような誘導体であってもよい。エステル結合を形成する誘導体としては、酸クロライド、エステル等が挙げられるが化合物の安定性、副生成物の点でエステルが好ましい。
【００２５】
本発明の脂肪族ポリエステルを構成する３個以上のヒドロキシル基を有する３官能以上の化合物単位をなす成分としては、１，１，１−トリメチロールプロパン、１，２，４−ブタントリオール、ペンタエリスリトール、アラビトール、ソルビトール、１，２，３−ドデカントリオール等の炭素数３以上２０以下のものが挙げられる。中でも
１，１，１−トリメチロールプロパンが生成ポリマーの分子量分布が狭くなり、機械物性が良好な脂肪族ポリエステルが得られるの点で好ましい。
【００２６】
また３個以上のカルボキシル基を有する３官能以上の化合物単位をなす成分としては、クエン酸、イソクエン酸、アコニット酸、ブタン−１，２，３−トリカルボン酸、ヘキサン−１，３，５−トリカルボン酸、ドデカン―１，４，７―トリカルボン酸、エイコサン−１，２，３−トリカルボン酸等の炭素数３以上２０以下のものが挙げられる。中でもクエン酸が反応性及び得られるポリエステルの機械物性に優れるため好ましい。
【００２７】
これら３官能化合物単位の脂肪族ポリエステル中における量は、脂肪族ポリエステルを構成する全モノマー単位中、下限が通常０．００１モル％以上、好ましくは０．００５モル％以上であり、より好ましくは０．０１モル％以上である。また上限が通常０．５モル％以下、好ましくは０．１モル％以下、より好ましくは０．０５モル％以下である。
この量が少なすぎると重合度が上がりにくくなる傾向があり、また多すぎると分子量分布が広く、機械物性が悪くなる傾向がある。
【００２８】
前述の３官能及び／又は４官能化合物（Ａ）単位又は３個以上のヒドロキシル基を有する３官能以上の化合物単位及び／又は３個以上のカルボキシル基を有する３官能以上の化合物（Ｂ）単位は２種類以上の異なる化合物単位の混合物でもよい。その場合の（Ｂ）と（Ａ）のモル比（Ｂ）／（Ａ）の（Ｂ）或いは（Ａ）の意味は異なる化合物単位の合計のモル数を表す。
【００２９】
＜脂肪族ポリエステルの製造方法＞
前記脂肪族ポリエステルは脂肪族ジオールと脂肪族ジカルボン酸の重縮合や脂肪族オキシカルボン酸やその環状エステルの重縮合等により製造される。
本発明の脂肪族ポリエステルの製造方法は、公知の溶融重縮合、溶液重縮合などが採用できるが、本発明においては、溶媒を使用しない溶融重縮合を採用することが、重合後触媒除去工程を省略できる為、製造コストを低減できるというの点で好ましい。
【００３０】
重縮合における脂肪族ジオールの使用量は、脂肪族ジカルボン酸１００モルに対し、実質的に等モルであるが、一般には、エステル化中の留出があることから、通常１〜２０モル％過剰に用いられる。
本発明においては、脂肪族ポリエステルとして脂肪族ジカルボン酸成分と脂肪族ジオール成分とを主体とするものとするのが好ましいが、ここに脂肪族オキシカルボン酸を併用する場合、その量は、脂肪族ジカルボン酸１００モルに対し下限が通常、０．１モル以上、好ましくは１モル以上、より好ましくは２モル以上であり、上限が、通常、１００モル以下、好ましくは、５０モル以下、より好ましくは２０モル以下、最も好ましくは１０モル以下の割合で添加して重縮合反応を行う。この使用量が少なすぎると添加効果が現れず、多すぎると結晶性が失われ成形性が低下し、また耐熱性及び機械的特性などが不十分となる傾向がある。
【００３１】
脂肪族オキシカルボン酸を添加する場合、脂肪族オキシカルボン酸の添加時期及び方法は、重縮合反応以前であれば特に限定されず、例えば、（1）あらかじめ触媒を脂肪族オ
キシカルボン酸溶液に溶解させた状態で添加する方法、（2) 原料仕込み時触媒を添加す
ると同時に添加する方法、などが挙げられる。
本発明の脂肪族ポリエステルを製造する際の重合温度は、下限が通常、１５０℃以上、好ましくは１８０℃以上であり、上限が通常２６０℃以下、好ましくは２４０℃以下の範囲で選ぶのがよい。重合時間は下限が通常、２時間以上、好ましくは４時間以上であり、上限が通常、１５時間以下、好ましくは１０時間以下である。減圧度は通常、１．３３×１０3Ｐａ以下、より好ましくは０．２７×１０3Ｐａ以下である。
【００３２】
本発明の脂肪族ポリエステルは、重合触媒の存在下で製造される。触媒としては、チタン化合物、アンチモン化合物、スズ化合物、亜鉛化合物等が挙げられ、中でもチタン化合物及びゲルマニウム化合物が好適である。
チタン化合物としては、チタンテトラブトキシド、チタンテトライソプロポキシド、チタンテトラプロポキシド、チタンテトラエトキシドなどのチタンテトラアルコキシドや、オクタアルキルトリチタネート、ヘキサアルキルジチタネートなどのアルキルチタネートよりなる群より選ばれた少なくとも１種からなるものが好ましい。これらの中でも、チタンテトラアルコキシドが好ましく、特にチタンテトラブトキシドがより好ましい。
【００３３】
ゲルマニウム化合物としては、特に制限されるものではなく、酸化ゲルマニウム及びテトラアルコキシゲルマニウムなどの有機ゲルマニウム化合物、塩化ゲルマニウムなどの無機ゲルマニウム化合物が挙げられる。価格や入手の容易さなどから、酸化ゲルマニウム、テトラエトキシゲルマニウム及びテトラブトキシゲルマニウムなどが好ましく、特には、酸化ゲルマニウムが好適である。また、本発明の目的を損なわない限り、他の触媒の併用を妨げない。
【００３４】
触媒の使用量は、得られるポリエステルの理論収量に対して下限が通常、１０ｐｐｍ以上、好ましくは２０ｐｐｍ以上、さらに好ましくは５０ｐｐｍ以上であり、上限が通常、３０，０００ｐｐｍ以下、好ましくは１，０００ｐｐｍ以下、さらに好ましくは５００ｐｐｍ以下である。
触媒の添加時期は、重縮合以前であれば特に限定されないが、原料仕込み時に添加して
おいてもよく、減圧開始時に添加してもよい。原料仕込み時に乳酸及び／又はグリコール酸等の脂肪族オキシカルボン酸と同時に添加するか、または脂肪族オキシカルボン酸水溶液に触媒を溶解して添加する方法が好ましく、特には、重合速度が大きくなるという点で脂肪族オキシカルボン酸水溶液に触媒を溶解して添加する方法が好ましい。
【００３５】
また、本発明の脂肪族ポリエステルポリエーテル共重合体には、効果を損なわない限り、他の少量の共重合成分を重合することもできる。他の共重合成分としては、ポリアミド、ポリエーテル、ポリエーテル、ポリケトン等が挙げられる。
＜脂肪族ポリエステルの用途＞
本発明の脂肪族ポリエステル重合体は、射出成形法、中空成形法および押出成形法などの汎用プラスチック成形法などにより、フィルム、ラミネートフィルム、シート、板、延伸シート、モノフィラメント、マルチフィラメント、不織布、フラットヤーン、ステープル、捲縮繊維、筋付きテープ、スプリットヤーン、複合繊維、ブローボトル及び発泡体などの成形品に利用可能である。特に機械的物性の特長を生かした用途としてフィルム、シート、板等の成型品に好ましく用いられ、中でもフィルムには実用に耐えうる機械的物性の要求が厳しいため本発明の脂肪族ポリエステルは好適に用いられる。
【００３６】
成型時には、結晶核剤、酸化防止剤、滑剤、着色剤、離型剤、フィラー、紫外線吸収剤、難燃剤、他のポリマーなど、必要に応じ添加することができる。
また、本発明の脂肪族ポリエステルポリエーテル共重合体は、生分解性を有しており、土中のバクテリアによって、完全に分解する特性があり、環境衛生上極めて有用な重合体である。そのため、ショッピングバッグ、ゴミ袋、農業用フィルム、合成紙、化粧品容器、洗剤容器、漂白剤容器、釣り糸、漁網、ロープ、結束材、手術糸、衛生用カバーストック材、保冷箱及びクッション材などの各種の用途に使用可能である。
【００３７】
また、本発明の脂肪族ポリエステルは、十分な機械的強度及び伸び率を有し、様々な用途に使用でき、射出成形法、中空成形法などにも好適であり、特に、自動車内装部材、家電部品、各種筐体、などの成形品に好適に利用できる。
【実施例】
【００３８】
以下に本発明の具体的態様を実施例により更に詳細に説明するが、本発明はその要旨を超えない限り、以下の実施例によって限定されるものではない。
＜測定方法＞
ゲルパーミエーションクロマトグラフィー（ＧＰＣ）：試料をクロロホルムに濃度０．１重量％となるように溶解した後、０．５μｍテフロン（登録商標）フィルターで濾過した。東ソー社製ＨＬＣ８１２０型ＧＰＣ装置を用い、カラムにはTSKgel Super HM-M（１
５ｃｍ）を２本使用した。測定カラム温度は４０℃、サンプル注入量：２０μＬ、流速：０．５mL/minの条件で移動層にはクロロホルムを使用した。標準試料には単分散ポリスチレンを使用してポリスチレン換算の数平均分子量及び重量平均分子量を測定した。
【００３９】
引張り試験：実施例及び比較例で得られたポリエステルを１５０℃で熱プレスし、１００μｍのフィルムを作成した。このフィルムからサンプルをダンベル形状に打ち抜き、引っ張り速度２００ｍｍ／ｍｉｎ、標線間距離１０ｍｍ、チャック間距離６０ｍｍの条件で引っ張り試験を行った。
【００４０】
実施例１
攪拌装置、窒素導入口、加熱装置、温度計及び減圧口を備えた反応容器に、原料としてコハク酸１０６．３ｇ（０．９００モル），リンゴ酸０．０１２５ｇ（０．０９３ミリモル）、１，４−ブタンジオールを８９．２ｇ（０．９９０モル）、クエン酸０．１２９７ｇ（０．７０ミリモル）及び酸化ゲルマニウムをあらかじめ１重量％溶解させた９０％乳
酸水溶液５．４６ｇを仕込んだ。容器内容物を攪拌下、窒素ガスを導入し、減圧置換によって系内を窒素雰囲気下にした。これを１６０℃に加熱したオイルバスに入れ低速で攪拌した。次に、系内を撹拌しながら２２０℃に昇温し、この温度で１時間反応させた。次に、３０分かけて２３０℃まで昇温し、同時に１時間３０分かけて０．０７×１０3Ｐａに
なるように減圧し、０．０７×１０3Ｐａで３．５時間反応を行い重合を終了し、白色の
脂肪族ポリエステルを得た。得られたポリエステルの還元粘度（ηsp／Ｃ）は２．１８であった。結果を表−１に示す。
【００４１】
実施例２
実施例１においてクエン酸の使用量を０．１２９７ｇ（０．７０ミリモル）から０．１７２９ｇ（０．９０ミリモル）に変えた以外は実施例１と同様に重合反応を行い、０．０７×１０3Ｐａで２．５時間反応を行い白色の脂肪族ポリエステルを得た。得られたポリ
エステルの還元粘度（ηsp／Ｃ）は２．３６であった。結果を表−１に示す。
【００４２】
実施例３
実施例１においてクエン酸に変えて１，１，１−トリメチロールプロパンを０．１２０８ｇ（０．９０ミリモル）使用した以外は実施例１と同様に重合反応を行い、０．０７×１０3Ｐａで４．５時間反応を行い白色の脂肪族ポリエステルを得た。得られたポリエス
テルの還元粘度（ηsp／Ｃ）は２．１０であった。結果を表−１に示す。
【００４３】
実施例４
実施例２においてリンゴ酸の量０．０１２５ｇ（０．０９３ｍｍｏｌ）を０．１２５ｇ（０．９３ｍｍｏｌ）に変えた以外は実施例２と同様に重合反応を行い、０．０７×１０3Ｐａで２時間反応を行い白色の脂肪族ポリエステルを得た。得られたポリエステルの還
元粘度（ηsp／Ｃ）は２．１７であった。結果を表−１に示す。
【００４４】
実施例５
実施例１においてクエン酸に変えてペンタエリスリトールを０．１２２５ｇ（０．９０ミリモル）使用した以外は実施例１と同様に重合反応を行い、０．０７×１０3Ｐａで３
時間２０分反応を行い白色の脂肪族ポリエステルを得た。得られたポリエステルの還元粘度（ηsp／Ｃ）は２．１５であった。結果を表−１に示す。
【００４５】
比較例１
実施例１においてクエン酸に変えてリンゴ酸を０．３６１８ｇ（２．７０ミリモル）使用した以外は実施例１と同様に重合反応を行い、０．０７×１０3Ｐａで４時間反応を行
い白色の脂肪族ポリエステルを得た。得られたポリエステルの還元粘度（ηsp／Ｃ）は２．３０であった。結果を表−１に示す。
【００４６】
【表１】
2005247966.tif 000002
【００４７】
ＭＡ：リンゴ酸
ＣＡ：クエン酸
ＴＭＰ：１，１，１−トリメチロールプロパン
ＰＥＲ：ペンタエリスリトール
１）脂肪族ポリエステルを構成する全モノマーに対する（Ａ）成分又は（Ｂ）成分のモル％
２）最終減圧度到達後の重合時間（時間：分）